ЖИДКИЕ ТЕПЛОНОСИТЕЛИ, СОДЕРЖАЩИЕ СИНЕРГИЧЕСКИЕ СМЕСИ СОСТАВОВ ИНГИБИТОРОВ КОРРОЗИИ

1. Состав ингибитора коррозии для использования в жидком теплоносителе, причем состав содержит
необязательно замещенную бензойную кислоту или ее соль;
н
н
н
н
по меньшей мере, первую -алкилмонокарбоновую кислоту или ее соль и вторую -алкилмонокарбоновую кислоту или ее соль, причем первая -алкилмонокарбоновая кислота и вторая -алкилмонокарбоновая кислота являются разными; и
азольное соединение;
н
н
причем отношение массовых процентов первой -алкилмонокарбоновой кислоты или ее соли к массовым процентам второй -алкилмонокарбоновой кислоты или ее соли находится в диапазоне от приблизительно 1:0,75 до приблизительно 1:2,00; и
н
н
причем отношение массовых процентов бензойной кислоты или ее соли к объединенным массовым процентам первой -алкилмонокарбоновой кислоты или ее соли и второй -алкилмонокарбоновой кислоты или ее соли находится в диапазоне от приблизительно 1:0,30 до приблизительно 1:2,25.
2. Состав ингибитора коррозии по п. 1, в котором соль необязательно замещенной бензойной кислоты содержит щелочной металл.
3. Состав ингибитора коррозии по п. 1, в котором соль необязательно замещенной бензойной кислоты содержит бензоат натрия, бензоат калия или их комбинацию.
н
н
4. Состав ингибитора коррозии по п. 1, в котором каждая из соли первой -алкилмонокарбоновой кислоты и соли второй -алкилмонокарбоновой кислоты содержит щелочной металл.
н
н
5. Состав ингибитора коррозии по п. 1, в котором каждая из первой -алкилмонокарбоновой кислоты и второй -алкилмонокарбоновой кислоты независимо выбрана из группы, состоящей из гептановой кислоты, октановой кислоты, нонановой кислоты, декановой кислоты и их комбинации.
н
н
6. Состав ингибитора коррозии по п. 1, в котором одна из первой -алкилмонокарбоновой кислоты и второй -алкилмонокарбоновой кислоты содержит гептановую кислоту, а другая содержит нонановую кислоту.
н
н
7. Состав ингибитора коррозии по п. 1, в котором одна из первой -алкилмонокарбоновой кислоты и второй -алкилмонокарбоновой кислоты содержит октановую кислоту, а другая содержит декановую кислоту.
8. Состав ингибитора коррозии по п. 1, в котором азольное соединение выбрано из группы, состоящей из бензотриазола, толилтриазола, меркаптобензотиазола, тетрагидротолилтриазола и их комбинации.
н
н
9. Состав ингибитора коррозии по п. 1, в котором отношение массовых процентов первой -алкилмонокарбоновой кислоты или ее соли к массовым процентам второй -алкилмонокарбоновой кислоты или ее соли находится в диапазоне от приблизительно 1:1,00 до приблизительно 1:2,00.
н
н
10. Состав ингибитора коррозии по п. 1, в котором отношение массовых процентов первой -алкилмонокарбоновой кислоты или ее соли к массовым процентам второй -алкилмонокарбоновой кислоты или ее соли находится в диапазоне от приблизительно 1:1,00 до приблизительно 1:1,50.
н
н
11. Состав ингибитора коррозии по п. 1, в котором отношение массовых процентов первой -алкилмонокарбоновой кислоты или ее соли к массовым процентам второй -алкилмонокарбоновой кислоты или ее соли составляет приблизительно 1:1.
н
н
12. Состав ингибитора коррозии по п. 1, в котором отношение массовых процентов бензойной кислоты или ее соли к объединенным массовым процентам первой -алкилмонокарбоновой кислоты или ее соли и второй -алкилмонокарбоновой кислоты или ее соли находится в диапазоне от приблизительно 1:0,50 до приблизительно 1:2,25.
н
н
13. Состав ингибитора коррозии по п. 1, в котором отношение массовых процентов бензойной кислоты или ее соли к объединенным массовым процентам первой -алкилмонокарбоновой кислоты или ее соли и второй -алкилмонокарбоновой кислоты или ее соли находится в диапазоне от приблизительно 1:0,75 до приблизительно 1:2,00.
н
н
14. Состав ингибитора коррозии по п. 1, в котором отношение массовых процентов бензойной кислоты или ее соли к объединенным массовым процентам первой -алкилмонокарбоновой кислоты или ее соли и второй -алкилмонокарбоновой кислоты или ее соли составляет приблизительно 1:1.
15. Состав ингибитора коррозии по п. 1, дополнительно содержащий растворимую в воде молибдатную соль.
16. Состав ингибитора коррозии по п. 1, дополнительно содержащий молибдат натрия, молибдат калия или их комбинацию.
17. Состав ингибитора коррозии по п. 1, дополнительно содержащий дополнительный компонент, выбранный из группы, состоящей из неорганического фосфата, органофосфата, растворимой в воде соли щелочноземельного металла, растворимой в воде соли щелочного металла, растворимой в воде соли цинка, нитрита, нитрата, силиката, стабилизатора силиката, полимера на основе акрилата, фосфоната, фосфината и их комбинации.
18. Состав ингибитора коррозии по п. 1, дополнительно содержащий оксид щелочноземельного металла, гидроксид щелочноземельного металла или их комбинацию.
19. Состав ингибитора коррозии по п. 18, в котором щелочноземельный металл включает кальций, магний, стронций или их комбинацию.
20. Состав ингибитора коррозии по п. 1, дополнительно содержащий оксид лития, гидроксид лития или их комбинацию.
21. Состав ингибитора коррозии по п. 17, дополнительно содержащий дополнительный компонент, выбранный из группы, состоящей из красителя, биоцида, противовспенивателя, поверхностно-активного вещества, дополнительного ингибитора коррозии, диспергирующего средства или их комбинации.
22. Состав ингибитора коррозии по п. 17, дополнительно содержащий по меньшей мере одну дополнительную карбоновую кислоту или ее соль.
н
н
23. Состав ингибитора коррозии по п. 22, в котором отношение массовых процентов бензойной кислоты или ее соли к объединенным массовым процентам первой -алкилмонокарбоновой кислоты или ее соли, второй -алкилмонокарбоновой кислоты или ее соли и по меньшей мере одной дополнительной карбоновой кислоты или ее соли находится в диапазоне от приблизительно 1:0,50 до приблизительно 1:2,25.
24. Состав ингибитора коррозии по п. 1, в котором pH состава ингибитора коррозии при 50% концентрации составляет от приблизительно 6,8 до приблизительно 9,0.
25. Состав ингибитора коррозии по п. 1, дополнительно содержащий неорганический фосфат, органофосфат или их комбинацию.
6
12
2
2
x
1
20
26. Состав ингибитора коррозии по п. 1, дополнительно содержащий сложный фосфатный эфир этиленгликоля, фосфат 1,2,3-пропантриола, сложный эфир фосфата и полиэфира, эфир фосфорной кислоты и этоксилата C-Cалкилового спирта, соль щелочного металла фосфатного сложного эфира крезилэтоксилата, крезилфосфат калия, октилфеноксиполиэтоксиэтилфосфат, октилфеноксиполиэтилфосфат, фосфат моно(октилфенилового) эфира полиэтиленгликоля, соль щелочного металла алкилфеноксиполиэтоксиэтилфосфорной кислоты или R-фенил(CHCHO)фосфат, где R представляет собой водород или C-Cалкил, а x представляет собой целое число от 1 до 30, или их комбинацию.
27. Состав ингибитора коррозии по п. 1, дополнительно содержащий по меньшей мере одну дополнительную карбоновую кислоту или ее соль.
6
20
28. Состав ингибитора коррозии по п. 27, в котором соль по меньшей мере одной дополнительной карбоновой кислоты содержит щелочной металл, и причем по меньшей мере одна дополнительная карбоновая кислота содержит C-Cмоно- или двухосновную алифатическую или ароматическую карбоновую кислоту.
пара
трет
29. Состав ингибитора коррозии по п. 28, в котором по меньшей мере одна дополнительная карбоновая кислота содержит 2-этилгексановую кислоту, адипиновую кислоту, неодекановую кислоту, себациновую кислоту, бензойную кислоту, -толуиловую кислоту, -бутилбензойную кислоту, алкоксибензойную кислоту, изононановую кислоту, 1,3,5-бензолтрикарбоновую кислоту, 1,2,4-бензолтрикарбоновую кислоту, 1,2,3-бензолтрикарбоновую кислоту или их комбинацию.
2+
2+
2+
30. Состав ингибитора коррозии по п. 1, дополнительно содержащий растворимую в воде соль щелочноземельного металла, которая будет давать по меньшей мере один из Ca, Mg и Sr при растворении в воде.
31. Состав ингибитора коррозии по п. 1, дополнительно содержащий полимер на основе акрилата и растворимую в воде соль щелочноземельного металла, которая будет давать ионы магния, причем отношение полимера на основе акрилата к ионам магния составляет более 5 и менее 25.
п
трет
32. Состав ингибитора коррозии по п. 1, в котором необязательно замещенная бензойная кислота содержит -толуиловую кислоту, -бутилбензойную кислоту, алкоксибензойную кислоту, 1,3,5-бензолтрикарбоновую кислоту, 1,2,4-бензолтрикарбоновую кислоту, 1,2,3-бензолтрикарбоновую кислоту или их комбинацию.
33. Состав ингибитора коррозии для использования в жидком теплоносителе, причем состав содержит
бензойную кислоту или ее соль щелочного металла;
н
н
н
н
н
н
по меньшей мере, первую -алкилмонокарбоновую кислоту или ее соль щелочного металла и вторую -алкилмонокарбоновую кислоту или ее соль щелочного металла, причем первая -алкилмонокарбоновая кислота и вторая -алкилмонокарбоновая кислота являются разными, и причем каждая из первой -алкилмонокарбоновой кислоты и второй -алкилмонокарбоновой кислоты независимо выбраны из группы, состоящей из гептановой кислоты, октановой кислоты, нонановой кислоты, декановой кислоты и их комбинации;
азольное соединение, выбранное из группы, состоящей из бензотриазола, толилтриазола, меркаптобензотиазола, тетрагидротолилтриазола и их комбинации; и
молибдатную соль, включающую молибдат натрия, молибдат калия или их комбинацию;
н
н
причем отношение массовых процентов первой -алкилмонокарбоновой кислоты или ее соли к массовым процентам второй -алкилмонокарбоновой кислоты или ее соли находится в диапазоне от приблизительно 1:1,00 до приблизительно 1:1,75; и
н
н
причем отношение массовых процентов бензойной кислоты или ее соли к объединенным массовым процентам первой -алкилмонокарбоновой кислоты или ее соли и второй -алкилмонокарбоновой кислоты или ее соли находится в диапазоне от приблизительно 1:0,50 до приблизительно 1:2,00.
34. Состав ингибитора коррозии по п. 33, дополнительно содержащий дополнительный компонент, выбранный из группы, состоящей из неорганического фосфата, органофосфата, растворимой в воде соли щелочноземельного металла, растворимой в воде соли щелочного металла, растворимой в воде соли цинка, нитрита, нитрата, силиката, стабилизатора силиката, полимера на основе акрилата, фосфоната, фосфината и их комбинации.
35. Жидкий теплоноситель для использования в системе теплообмена, причем жидкий теплоноситель содержит понизитель температуры замерзания в количестве в диапазоне от приблизительно 1 мас.% до приблизительно 99 мас.% в пересчете на общую массу жидкого теплоносителя; воду в количестве в диапазоне от приблизительно 1 мас.% до приблизительно 99 мас.% в пересчете на общую массу жидкого теплоносителя и состав ингибитора коррозии по п. 1.
36. Жидкий теплоноситель по п. 35, дополнительно содержащий по меньшей мере один дополнительный компонент, выбранный из группы, состоящей из красителя, пеногасителя, нитрата, нитрита, диспергирующего средства, средства против образования накипи, поверхностно-активного вещества, смачивающего средства, биоцида и их комбинации.
37. Жидкий теплоноситель по п. 35, в котором понизитель температуры замерзания содержит спирт.
38. Жидкий теплоноситель по п. 37, в котором спирт выбран из группы, состоящей из метанола, этанола, пропанола, бутанола, фурфурола, фурфурилового спирта, тетрагидрофурфурилового спирта, этоксилированного фурфурилового спирта, этиленгликоля, диэтиленгликоля, триэтиленгликоля, 1,2-пропиленгликоля, 1,3-пропиленгликоля, дипропиленгликоля, бутиленгликоля, глицерина, глицерин-1,2-диметилового эфира, глицерин-1,3-диметилового эфира, моноэтилового эфира глицерина, сорбита, 1,2,6-гексантриола, триметилолпропана, метоксиэтанола и их комбинации.
39. Жидкий теплоноситель по п. 37, в котором вода представляет собой деионизированную воду, деминерализованную воду, умягченную воду или их комбинацию.
40. Жидкий теплоноситель по п. 35, в котором состав ингибитора коррозии дополнительно содержит растворимую в воде молибдатную соль, нитрит или их комбинацию.
41. Способ предотвращения коррозии в системе теплообмена, причем способ предусматривает контакт, по меньшей мере, части системы теплообмена с жидким теплоносителем; причем жидкий теплоноситель содержит понизитель температуры замерзания, воду или их комбинацию и состав ингибитора коррозии по п. 1.
42. Способ по п. 41, в котором система теплообмена содержит компонент, изготовленный путем пайки в защитной атмосфере, компонент, содержащий чугун с уплотненным графитом (CGI), компонент, содержащий алюминий, или их комбинацию.